СПОСОБ ПОЛУЧЕНИЯ ПОЛИИЗОЦИАНУРАТНОГО ПОЛИУРЕТАНОВОГО МАТЕРИАЛА

о
1. Способ получения полиизоциануратного полиуретанового материала, включающий взаимодействие полиизоцианата и реакционно-способной по отношению к изоцианату композиции, где взаимодействие проводят при изоцианатном индексе от 1600 до 100000 и в присутствии катализатора тримеризации, где полиизоцианат содержит а) 75-100 мас.% дифенилметандиизоцианата, содержащего по меньшей мере 40 мас.%, 4,4'-дифенилметандиизоцианата и/или варианта указанного дифенилметандиизоцианата, каковой вариант является жидким при 25С и имеет величину NCO по меньшей мере 20 мас.% (полиизоцианат а), и b) 25-0 мас.% другого полиизоцианата (полиизоцианат b), причем количество полиизоцианата а) и полиизоцианата b) рассчитано на суммарное количество этого полиизоцианата а) и полиизоцианата b), и где реакционно-способная по отношению к изоцианату композиция содержит а) 80-100 мас.% полиэфирполиола, имеющего среднюю номинальную функциональность 2-6, среднюю эквивалентную массу 1100-5000 и содержание оксиэтилена (ЕО) 65-100 мас.%, и b) 20-0 мас.% одного или нескольких других реакционно-способных по отношению к изоцианату соединений, где количество полиола а) и соединения b) рассчитано на суммарное количество этого полиола а) и соединения b) и где содержание жестких блоков составляет по меньшей мере 50%.
2. Способ по п.1, где эквивалентный вес составляет 1100-4000 и индекс составляет 1700-50000.
3. Способ по п.1 или 2, где содержание оксиэтилена составляет 65-90 мас.%, количество полиола а) составляет 90-100% и количество соединения b) составляет 0-10 мас.%.
3
4. Способ по п.1 или 2, в котором материал имеет плотность более 100 кг/м.
3
5. Способ по п.3, в котором материал имеет плотность более 100 кг/м.
6. Материал, изготовленный согласно способу по пп.1-5.
7. Материал, получаемый согласно способу по пп.1-5.